Utilisation de particules d’oxycarbonate de bismuth de formule brute (BiO) 2- x (CO 3 ), dans laquelle -0,4 x Utilisation selon la revendication 1, pour la filtration des rayonnements UV-B. Utilisation selon la revendication 1 ou 2, les particules d’oxycarbonate de bismuth étant cristallisées. Utilisation selon l’une quelconque des revendications précédentes, lesdites particules d’oxycarbonate de bismuth étant de formule (BiO) 2 (CO 3 ). Utilisation selon l’une quelconque des revendications précédentes, la plus grande dimension moyenne desdites particules étant inférieure ou égale à 300 nm. Utilisation selon l’une quelconque des revendications précédentes, lesdites particules étant sous forme de tubes, de plaquettes et/ou de bâtonnets. Utilisation selon l’une quelconque des revendications précédentes, lesdites particules se trouvant majoritairement ou exclusivement sous forme de plaquettes, et possédant une longueur moyenne L allant de 15 à 300 nm, en particulier allant de 30 à 250 nm ; une largeur moyenne l allant de 10 à 250 nm, en particulier allant de 20 à 200 nm, et une épaisseur moyenne e allant de 2 à 120 nm, en particulier allant de 5 à 100 nm ; et avec e l L . Utilisation selon l’une quelconque des revendications 1 à 6, lesdites particules se trouvant majoritairement ou exclusivement sous forme de bâtonnets, et possédant une longueur moyenne L allant de 30 à 300 nm, en particulier allant de 50 à 250 nm ; un diamètre d allant de 15 à 150 nm, en particulier allant de 20 à 130 nm ; et avec L > d . Utilisation selon l’une quelconque des revendications 1 à 6, lesdites particules se trouvant majoritairement ou exclusivement sous forme de tubes, et possédant une longueur moyenne L allant de 10 à 300 nm ; en particulier allant de 20 à 250 nm ; un diamètre d allant de 2 à 30 nm, en particulier allant de 3 à 20 nm ; et avec L > d . Utilisation selon l’une quelconque des revendications précédentes, lesdites particules étant dopées, en particulier avec des cations issus des éléments choisis parmi le titane, le vanadium, le manganèse, le fer, le cuivre, le zinc, le lanthane, et/ou le cérium, plus préférentiellement parmi le manganèse, le fer et/ou le cérium, et encore plus préférentiellement parmi le manganèse ou le fer ; et/ou avec des anions choisis parmi S 2- , SO 3 2- , SO 4 2- , Cl - et/ou I - , de préférence parmi SO 3 2- , SO 4 2- et/ou Cl - , et plus préférentiellement parmi Cl - ou SO 4 2- . Utilisation selon l’une quelconque des revendications 1 à 9, lesdites particules étant non dopées. Composition, notamment cosmétique , comprenant au moins : i) des particules d’oxycarbonate de bismuth telles que définies selon l’une quelconque des revendications 1 à 11 ; ii) au moins une phase aqueuse et/ou au moins une phase grasse ; et iii) au moins un composé choisi parmi : a) les filtres UV distincts des particules d’oxycarbonate de bismuth i) ; b) les matières colorantes ; c) les actifs cosmétiques de soin des matières kératiniques ; d) les tensioactifs ; e) les épaississants ; et leurs mélanges. Composition selon la revendication précédente, comprenant de 0,5 % à 40 % en poids de particules d’oxycarbonate de bismuth, de préférence de 1 % à 30 % en poids, encore mieux de 2 à 20 % en poids, par rapport au poids total de la composition. Procédé cosmétique non thérapeutique pour filtrer les rayonnements UV, en particulier UV-B, comprenant au moins l’application sur les matières kératiniques d’une composition cosmétique comprenant des particules d’oxycarbonate de bismuth de formule brute (BiO) 2- x (CO 3 ), dans laquelle -0,4 x